(57)【要約】本発明は、第１の面及び第２の面を有する流路微粒子濾過媒体と、ガス吸収濾過媒体とを含む、流体の濾過用コンビネーションフィルターを提供する。流路微粒子濾過媒体は、流動方向に向けられ、かつ内面によって画定された複数の流路を含む。流路は、流路微粒子濾過媒体の第１の面を貫通する入口開口及び第２の面を貫通する出口開口を有する。流路の内面は、少なくとも一部で、そこから突き出て流路を形成するかまたは流路中に延びている構造体、または電荷、あるいは両方の組合せを備える。ガス吸収濾過媒体は、第１の面及び第２の面と、互いに直交すると共に各々がそれぞれ流動方向に直交した幅及び長さ寸法と、流動方向の厚さ寸法と、を有するパッドを含む。パッドは、該パッドの幅及び長さ寸法にわたって流動方向に略垂直に延在する層を含む。
2004527369.tif 000002
【特許請求の範囲】
【請求項１】
第１の面及び第２の面を有する流路微粒子濾過媒体と、
ガス吸収濾過媒体とを含む、流動方向に流れる流体の濾過用コンビネーションフィルターであって、
流路微粒子濾過媒体が、流動方向に向けられ、かつ内面によって画定された複数の流路を含み、前記流路が、前記流路微粒子濾過媒体の第１の面を貫通する入口開口及び第２の面を貫通する出口開口を有し、
前記流路の前記内面が、少なくとも一部で、
そこから突き出て前記流路を形成するかまたは前記流路中に延びている構造体、または
電荷、あるいは
両方の組合せを備え、
前記ガス吸収濾過媒体が、第１の面及び第２の面と、互いに直交すると共に各々がそれぞれ流動方向に直交した幅及び長さ寸法と、流動方向の厚さ寸法と、を有するパッドを含み、前記パッドが、前記パッドの幅及び長さ寸法にわたって流動方向に略垂直に延在する層を含む、コンビネーションフィルター。
【請求項２】
前記流路微粒子濾過媒体が、少なくとも１つの構造化フィルム層、及び第２の層によって形成され、前記構造化フィルム層が、第１の面及び第２の面を有し、前記構造化フィルム層の少なくとも１つの面が、少なくとも一部で、前記流路を形成し、かつ前記流路を形成する前記面の少なくとも一部分にわたって高アスペクト比の構造体を有し、
流路層、または付加的な層を含む第２のフィルム層が、少なくとも一部、前記流路微粒子濾過媒体を貫通する規則的流体経路を画定し、
前記フィルム層が、前記流路微粒子濾過媒体の前記第１の面を貫通して開いた複数の入口及び前記第２の面を貫通して開いた複数の出口を画定する、請求項１に記載のコンビネーションフィルター。
【請求項３】
前記フィルム層の少なくとも１つが輪郭付けされて前記流路を形成する、請求項２に記載のコンビネーションフィルター。
【請求項４】
前記ガス吸収濾過媒体の前記パッドの前記面の一方が前記流路微粒子濾過媒体の前記第２の面に隣接している、請求項１〜３のいずれか一項に記載のコンビネーションフィルター。
【請求項５】
前記ガス吸収濾過媒体の前記パッドが、互いに接続された吸収剤粒子の多孔構造体を備える、請求項１〜４のいずれか一項に記載のコンビネーションフィルター。
【請求項６】
前記ガス吸収濾過媒体または前記流路微粒子濾過媒体の前記パッドあるいは前記ガス吸収濾過媒体及び前記流路微粒子濾過媒体の両方のパッドの第１及び第２の面が互いに平行である、請求項１〜５のいずれか一項に記載のコンビネーションフィルター。
【請求項７】
前記ガス吸収濾過媒体の前記パッドが、ガス吸収材料を充填された交絡繊維の不織ウェブを備える、請求項１〜４のいずれか一項に記載のコンビネーションフィルター。
【請求項８】
前記繊維が、数十〜数百ミクロン、特に約５０〜５００ミクロンの直径を有する、請求項７に記載のコンビネーションフィルター。
【請求項９】
前記パッドが、前記パッドの前記第１の面から前記第２の面まで延在する孔または路を含む、請求項１〜８のいずれか一項に記載のコンビネーションフィルター。
【請求項１０】
前記ガス吸収濾過媒体が、前記パッドの前記面の一方に配置された少なくとも１つのスクリム層を備え、前記少なくとも１つのスクリム層が前記流路微粒子濾過媒体の第１の面に対向するように、または前記流路微粒子濾過媒体の第２の面から離れて面しているように配置されるように、前記流路微粒子濾過媒体及び前記ガス吸収濾過媒体が配置される、請求項１〜９のいずれか一項に記載のコンビネーションフィルター。
【請求項１１】
前記ガス吸収濾過媒体の前記パッドが、５〜３０ｍｍの厚さを有する、請求項１〜１０のいずれか一項に記載のコンビネーションフィルター。
【請求項１２】
前記流路微粒子濾過媒体が、８〜３５ｍｍの厚さを有する、請求項１〜１１のいずれか一項に記載のコンビネーションフィルター。
【請求項１３】
前記ガス吸収濾過媒体及び前記流路微粒子濾過媒体の対向縁に付着された少なくとも２つのストリップを更に含む、請求項１〜１２のいずれか一項に記載のコンビネーションフィルター。
【請求項１４】
前記ガス吸収濾過媒体及び前記流路微粒子濾過媒体が、それらの周縁でフレームによって囲まれる、請求項１〜１３のいずれか一項に記載のコンビネーションフィルター。
【請求項１５】
前記ストリップまたはフレームが接着テープを含む、請求項１３または１４に記載のコンビネーションフィルター。
【請求項１６】
前記ストリップまたは前記フレームが発泡体を含む、請求項１３〜１５のいずれか一項に記載のコンビネーションフィルター。
【請求項１７】
前記ガス吸収濾過媒体の前記第１の面または第２の面あるいは両方の面が、表面積を増大させるための突起及び窪みを含む、請求項１〜１６のいずれか一項に記載のコンビネーションフィルター。
【請求項１８】
前記第１の面または第２の面あるいは両方の面が、波形をつけられている、請求項１７に記載のコンビネーションフィルター。
【請求項１９】
前記ガス吸収濾過媒体の前記吸収剤粒子が活性炭粒子を含む、請求項１〜１８のいずれか一項に記載のコンビネーションフィルター。
【請求項２０】
請求項１〜１９のいずれか一項に記載のコンビネーションフィルター中に流体を通過させることを含む、流体の濾過方法。
【請求項２１】
前記流体がガス流体である、請求項２０に記載の方法。
【請求項２２】
前記流体が、最初に前記流路濾過媒体中を通過させられ、次に前記ガス吸収濾過媒体中を通過させられる、請求項２０または２１に記載の方法。
【請求項２３】
客室に入る空気を濾過するために請求項１〜１８のいずれか一項に記載のコンビネーションフィルターを備える、客室を含む車両。
【発明の詳細な説明】
【技術分野】
【０００１】
本発明は、流体、特にガスの濾過用、特に車両の客室に入る空気流の濾過用コンビネーションフィルターシステムに関する。
【背景技術】
【０００２】
車両の客室に入る空気流の濾過用コンビネーションフィルターシステムが周知である。かかるフィルターシステムは典型的には、収着剤フィルター媒体を有する微粒子フィルター媒体を含む。
【０００３】
例えば、ＷＯ−Ａ−９５／２６８０２号明細書には、ひだ付けエレクトレット帯電繊維／不織フィルター媒体と活性炭粒子パッドとを含むコンビネーションフィルターシステムが開示されている。活性炭粒子パッドはパッドの厚さ及び炭素含有量に依存して十分なガス効率及び／またはガス容量を示すが、かかる活性炭粒子パッドの適用は大きな圧力降下を引き起こす。大きな圧力降下は、車両客室フィルターシステムには望ましくない。
【０００４】
ＥＰ−Ａ−３８３２３６号明細書には、エレクトレット帯電繊維不織層と同時にひだ付けされる吸着材粒子層が開示されている。かかるコンビネーションフィルターは許容範囲内の圧力降下があるが、その耐用年数は限られており、すなわち、フィルターはしばしば取り替えられる必要がある。
【発明の開示】
【発明が解決しようとする課題】
【０００５】
従って、コンビネーションフィルターを更に改善すること、特に、かかるフィルターの圧力降下を許容できないレベルにまで起こすことなく、かかるフィルターの耐用年数を伸ばすことが望ましい。同様に、自動車に使用するために、フィルターは好ましくは、自動車業界にある保安規程を満たすように設計されるべきである。更に、コンビネーションフィルターは好ましくは、同じかまたは改善された濾過する性能を有するべきである。コンビネーションフィルターを、費用効果が高く簡単に製造することができ、かかる自動車の客室に入る気体流体を濾過するために自動車に容易に且つ効率的に設置することことができるのが更に好ましい。
【課題を解決するための手段】
【０００６】
本発明は、第１の面及び第２の面を有する流路微粒子濾過媒体と、
ガス吸収濾過媒体とを含む、流動方向に流れる流体の濾過用コンビネーションフィルターを提供するものであり、このコンビネーションフィルターの場合、
前記流路微粒子濾過媒体が、流動方向に向けられ、かつ内面によって画定された複数の流路を含み、前記流路が、前記流路微粒子濾過媒体の第１の面を貫通する入口開口及び第２の面を貫通する出口開口を有し、
前記流路の前記内面が、少なくとも一部で、
そこから突き出て前記流路を形成するかまたは前記流路中に延びている構造体、または
電荷、あるいは
両方の組合せを備え、
前記ガス吸収濾過媒体が、第１の面及び第２の面と、互いに且つ流動方向に直交した幅及び長さ寸法と、流動方向の厚さ寸法と、を有するパッドを含み、前記パッドが、前記パッドの幅及び長さ寸法にわたって延在する、実質的に一定の厚さの少なくとも１つの部分を有する。
【０００７】
本発明によるコンビネーションフィルターは、その耐用年数にわたって有利に低い圧力降下を示す。換言すれば、本発明によるコンビネーションフィルターは、フィルターの耐用年数にわたる負荷によって圧力降下の相対的に単調な増大を示し、それ故、相応して長い耐用年数及び高容量を示す。
【０００８】
本コンビネーションフィルターの微粒子濾過媒体は、フィルターの耐用年数にわたる負荷による圧力降下の増大が相対的に低い流路微粒子濾過媒体である。驚くべきことに、流路微粒子濾過媒体が略平坦または均一であるパッドの形状を有するガス吸収濾過媒体と組み合わせられる場合、この利点は依然として与えられる。パッドは、パッドの幅及び長さ寸法にわたって流動方向に略垂直に延在する層を含む。前記層は、パッドの幅及び長さ寸法に沿ってほぼ一定であってもよい厚さを有する。代替として、パッドの第１または第２の面、または両面が流体の流れ断面に当たる表面積を増大させるために、例えば、構造化、特に、波形に加工されるという点で、前記層は異なった厚さの部分を含む。パッドの面は好ましくは互いに平行であり、特に、流路微粒子濾過媒体の第１及び第２の面にも平行である。従って、本発明のコンビネーションフィルターのガス吸収濾過媒体は、ひだ付け構造体を有しないが、濾過される流体によって影響を与えられる表面積を増大させるために構造体（例えば突起及び窪み）をその少なくとも一方が提供される第１及び第２の反対側の面を有してもよい。
【０００９】
特に、本発明の好ましい実施態様によって、前記流路微粒子濾過媒体が少なくとも１つの構造化フィルム層、及び第２の層によって形成され、前記構造化フィルム層が、第１の面及び第２の面を有し、前記構造化フィルム層の少なくとも１つの面が、少なくとも一部、前記流路を形成し、前記流路を形成する前記面の少なくとも一部分にわたって高アスペクト比の構造体を有し、流路層、または付加的な層を含む第２のフィルム層が、少なくとも一部、前記流路微粒子濾過媒体を貫通する規則的流体経路を画定し、前記フィルム層が、好ましくは静電帯電され、前記流路微粒子濾過媒体の前記第１の面を貫通して開いた複数の入口及び前記第２の面を貫通して開いた複数の出口を画定する。
【発明を実施するための最良の形態】
【００１０】
本発明は、流路微粒子濾過媒体及びガス吸収濾過媒体を含む流体濾過用コンビネーション濾過媒体システムを提供する。
【００１１】
本発明のコンビネーションフィルターは、車両、特に自動車に使用し、かかる車両の客室に入る空気を濾過するのに特に適している。
【００１２】
コンビネーションフィルターのガス吸収濾過媒体は、互いに直交した幅及び長さ寸法、及び流動方向に略平行な厚さ寸法を有するパッドの形状で提供される。従って、パッドは、ひだ付け構造体を提供しない。流路微粒子濾過媒体と対面している面は略平坦である。ここでいう平坦なとは、パッドの表面積、従って、ガス吸収濾過面積を増大させるために、前記面はまた、構造体（例えば、突起及び窪み）を特に波形のような形状で提供されてもよいことを意味する。同じ平坦な構造体が同様に、上に言及した面と対面しているパッドの他の面に提供されてもよい。
【００１３】
従って、ガス吸収濾過媒体のパッドは、流動方向に略垂直な平面に実質的に延在する、平均の厚さが好ましくは０．５ｃｍ〜数センチメートル、特に、２ｃｍまたは３ｃｍまでの層からなる。長さ及び幅の寸法は、１００ｍｍ〜４００ｍｍ、好ましくは１５０ｍｍ〜２５０ｍｍに変化してもよい。
【００１４】
ガス吸収濾過媒体の吸収剤粒子は、不所望なガスまたは臭いなどの不所望な物質を流体ストリームから除去することができる周知の活性吸収剤粒子の何れであってもよい。この発明に使用するための吸収剤粒子には、活性炭粒子、合成ポリマー吸収剤、活性化樹脂及びゼオライトなどがある。概して、粒子は、０．０１〜２ｍｍ、好ましくは０．０５〜１ｍｍの寸法を有する。粒子は、バインダーによって互いに結合されてもよい。好ましくは、本発明に用いた吸収剤粒子は、活性炭粒子である。
【００１５】
コンビネーションフィルターは概して、流路濾過媒体の下流側に配置されたガス吸収濾過媒体を有し、すなわち、濾過される流体は、最初に、流路濾過媒体中を、その後に、ガス吸収濾過媒体中を通過する。
【００１６】
ガス吸収濾過媒体は、ガスの吸収のために適した何れの種類の材料であってもよく、特に、バインダーなどによってそれに付着した活性炭粒子の充填された交絡繊維からなる。代替として、ガス吸収濾過媒体が、互いに付着されて多孔構造体を画定する凝集活性炭粒子を含む。この構造体は、多孔構造体の流動抵抗を更に低減させるために入口面から出口面までそれを通って延びている孔または路を更に提供されてもよい。最後に、同様に、繊維ポリプロピレンのストランドまたは似た材料から形成された網状構造体または膨張連続気泡ポリウレタン発泡体に活性炭粒子が結合されるガス吸収濾過媒体を用いることができる。単独ストランド並びに炭素粒子が、バインダー、特にポリウレタン類の樹脂を利用する構造体に付着される。
【００１７】
コンビネーションフィルターの流路微粒子濾過媒体は好ましくは、流体の流動経路を形成するハニカム構造内に配置された帯電輪郭付けフィルムからなる。流路微粒子濾過媒体はまた、フィルム層の少なくともいくつかが、フィルム層の少なくとも一方の面の表面積を広げるリブ、ステム、フィブリル、または他の離散的な突起などの高アスペクト比の構造体を有するフィルム層を含む。
【００１８】
フィルム層が流路微粒子濾過媒体内に配置され、それらのフィルム層の輪郭が、アレイの面を貫通する流体経路中への複数の入口開口を画定する。フィルム層は、流体経路を画定する構造体を有するか、またはその中に延在してもよい。流体経路は、キャップフィルム層を有する単一輪郭付けフィルム層によって、または隣接した輪郭付けフィルム層によって画定されてもよい。流体経路は、流体抵抗を有する濾過層中を必ずしも通過することなく流体を経路内へ通過させる出口開口を有する。流路微粒子濾過媒体の流体経路及び開口はそれ自体は、輪郭付けフィルム層によって少なくとも一部が形成された１つ以上の流路によって画定される。流路が、輪郭付けフィルム層のピークまたは隆起部によって作られ、流路微粒子濾過媒体を貫通して隣接したフィルム層と共に流体経路を作るようにそれらが配置される限り、何れの適した形状であってもよい。例えば、流路は、反復隆起部または、ピーク構造体によって形成された相互接続路によって形成された、別個の離散的な路であってもよい。流路はまた、付加的な輪郭付けフィルム層と共に流体経路を画定する独立路（例えば、ピークまたは隆起部によって囲まれた閉じられた谷）であってもよい（例えば、隣接した輪郭付けフィルム層上の谷が喰違わせられて濾過媒体のアレイを貫通する連続した曲がりくねった通路を作る場合）。
【００１９】
流路微粒子濾過媒体の複数の隣接した、別個のまたは相互接続された流路（例えば、共通の輪郭付けフィルム層を利用する整列された一連の流路）は好ましくは、単一輪郭付けフィルム層によって形成された一連のピークまたは隆起部によって画定される。これらの隣接した流路が、流路層を画定する。輪郭付けフィルム層中のピークまたは隆起部が、平面または輪郭付けキャップ層によって安定化または分離されてもよい。キャップ層は、輪郭付けフィルム層の一方の面の上のピークまたは隆起部とかみ合い、または接触している層である。輪郭付けフィルム層の反対側の面の上のピークまたは隆起部はまた、キャップ層に接合または接触させられてもよい。キャップ層は、輪郭付けフィルム層の全てまたは一部分だけを覆ってもよい。キャップ層が平面フィルム層である場合、キャップフィルム層及び結合した輪郭付けフィルム層が、フィルムキャップ層と接触またはかみ合った輪郭付けフィルム層の隣接したピークまたは隆起部の間に流体経路を画定する。
【００２０】
キャップ層はまた、収着剤または微粒子フィルターなどの機能層または一連の安定化フィラメントまたは強化不織布などの安定化層であってもよい。図８は、輪郭付けフィルム層４０のピーク４４で安定化フィラメント４２に接合された離散的なステム状構造４６を有する輪郭付けフィルム層４０を示す。流路微粒子濾過媒体として有用であるために、図８の実施態様は、キャップフィルム層または付加的な輪郭付けフィルム層などの付加的なフィルム層において接合される必要がある。付加的な輪郭付けフィルム層がフィラメント４２の層に接合される場合、流体経路は、２つの隣接した輪郭付けフィルム層の２つの流路層から形成される。
【００２１】
輪郭付けフィルム層１０によって画定された、流路層２０内の隣接した流路、例えば、１４及び１６は、全て図５に示したのと同じであってもよく、または図９に示したように異なっていてもよい。図９において、流路層２０の隣接した流路２４及び２６は、別個の流路であり、それは同じ高さであるが異なった幅を有する。図５において、流路層２０の隣接した流路１４及び１６は、同じ高さ及び幅を有する別個の流路である。製造性については、輪郭付けフィルム層の流路を形成するピークまたは隆起部の好ましくは全て、または少なくとも大部分が実質的に同じ高さを有するのがよい。更に、流路微粒子濾過媒体３０の各々の隣接した流路層２０が、（図６に示すように）同じ流路形状を有してもよく、または異なっていてもよい。流路微粒子濾過媒体の隣接した流路層の流路はまた、（例えば、図６のように）整列されてもよく、または（例えば、図７のように互いに対して斜めに）喰違わせられてもよく、あるいはそれらの特定の組合せであってもよい。流路微粒子濾過媒体の隣接した上に重なった流路層は概して、単一輪郭付けフィルム層から形成され、そこにおいて、流路が相互接続されるか、分離しているか、または分離して断路されてもよい（すなわち、全輪郭付けフィルム層にわたって延在しない）。全輪郭付けフィルム層にわたって延在する流路については、これらの路は直線的に延在するかまたは曲線状であってもよい。好ましくは、隣接した上に重なった流路層の流路は略平行であり、整列されるが（図６）、それらは発散または収束角になっている場合がある。流路微粒子濾過媒体が、図１０に示したように円柱状に配列された流路層から形成される場合、これらの流路層は、中心軸６４の周りにコークスクリューまたはらせん形の配列で配置された任意のキャップ層６２を有する単一輪郭付けフィルム層６０から形成されてもよい。輪郭付けフィルム層は好ましくは、製造中の安定性のために１つのキャップ層６２に接着され、他のキャップ層６２ａと摩擦接触している。
【００２２】
一対の輪郭付けフィルム層が互いに対向し、図７に示すように対面層がそれらの各ピークで互いにかみ合うか、または、図５、図６及び図１０に示すように１つ以上のキャップ層によって隔てられてもよい。輪郭付けフィルム層が、図７に示すように介在フィルム層なしに接触しているとき、流体経路は、輪郭付けフィルム層３１の隣接流路、例えば、３４と３５との間に組み立てられる。
【００２３】
流路は、流路微粒子濾過媒体を貫通する制御された規則的流体流れ経路を提供する。濾過のために有効な表面積の大きさは、流路微粒子濾過媒体中の流路の有効表面積及びこれらの流路の数及び長さによって求められる。換言すれば、流路の長さ、流路の形状、及び単独層の面の表面積など、単独濾過媒体層の特徴によって求められる。
【００２４】
輪郭付けフィルム層によって提供された流路の単一層は、本発明による機能的な流路微粒子濾過媒体を含んでもよいが、しかしながら、好ましくは多数の上に重なった流路層が、機能的な流路微粒子濾過媒体を形成する。積層輪郭付け構造化フィルム層から形成された流路微粒子濾過媒体は、不織ウェブの細孔寸法のばらつき、全体の凹凸のない規則的または工学設計された機械的安定性のある多孔構造体を提供する。何れの細孔寸法のばらつきまたは凹凸も、コンビネーションフィルターが目指す最終的な濾過の必要性に基づいて計画及び制御される。結果として、流体ストリームは、それが流路微粒子濾過媒体の流路を通過するときに均一な処理を受け、従って、その濾過効率を増強する。概して、流路を形成する輪郭付けフィルム層は、流路微粒子濾過媒体を補強し、多数の自己支持形状に形成され得る構造上安定した形を形成する。
【００２５】
流路微粒子濾過媒体を、流路の圧潰及び遮断なしにいろいろな外形に適合させるか、または物体の上に置くことができる。輪郭付けフィルムは、いずれかの結合キャップ層または他の層と共に輪郭付けされる間に静電帯電される。これらの層状の帯電輪郭付けフィルムは、ニューヨーク州、メディナのトレク社（Ｔｒｅｋ  Ｉｎｃ．（Ｍｅｄｉｎａ，ＮＹ））製のモデル３４１  「バイ−ポラー」（Ａｕｔｏ  Ｂｉ−Ｐｏｌａｒ）  ＥＳＶＭなど、静電表面電圧計（ＥＳＶＭ）によってフィルム表面から約１センチメートル離して測定したとき、少なくとも＋／−１．５  ＫＶ、好ましくは少なくとも＋／−１０  ＫＶの表面電圧を特徴とする。静電荷は、長時間、存続する電荷を示す誘電材料であるエレクトレットを含んでもよい。エレクトレットの帯電性材料には、ポリテトラフルオロエチレン（ＰＴＦＥ）及びポリプロピレンなどの無極性ポリマーなどがある。概して、エレクトレットの正味電荷はゼロまたはゼロに近く、その電界は電荷の分離によるものであり、正味電荷によって起こされたのではない。材料及び処理の適切な選択によって、外部静電界を生じるエレクトレットを構成することができる。かかるエレクトレットは、永久磁石の静電類似体であると考えることができる。
【００２６】
流路微粒子濾過媒体中で用いた輪郭付けフィルム層または他の層を帯電するために何れを用いてもよいいくつかの方法、例えば、コロナ放電、帯電場の存在下での材料の冷却及び加熱、接触帯電、ウェブへの帯電粒子の吹付け、ウォータジェットまたは小水滴ストリームによる表面の湿潤または衝突などが、誘電材料を帯電するために一般に用いられる。更に、表面の帯電性は、ブレンドされた材料または帯電強化添加剤の使用によって増強されてもよい。帯電方法の実施例は、以下の特許、すなわち、ファン・ターンアウト（ｖａｎ  Ｔｕｒｎｈｏｕｔ）らに付与された米国再発行特許第３０，７８２号、ファン・ターンアウト（ｖａｎ  Ｔｕｒｎｈｏｕｔ）らに付与された米国再発行特許第３１，２８５号、アンガジヴァンド（Ａｎｇａｄｊｉｖａｎｄ）らに付与された米国特許第５，４９６，５０７号、ジョーンズ（Ｊｏｎｅｓ）らに付与された米国特許第５，４７２，４８１号、クービク（Ｋｕｂｉｋ）らに付与された米国特許第４，２１５，６８２号、ニシウラ（Ｎｉｓｈｉｕｒａ）らに付与された米国特許第５，０５７，７１０号、及びナカオ（Ｎａｋａｏ）に付与された米国特許第４，５９２，８１５号に開示されている。
【００２７】
更に、１つ以上の層がまた、高電圧がそれに印加された、一方の面に金属化表面または層を有するフィルムの使用などによって、活性帯電を有することができる。これは、輪郭付け層に隣接したかかる金属化層の付加によって、または層の上に金属被覆を適用することによって本発明において達成され得る。次に、かかる金属化層を含む流路濾過媒体層を、金属化媒体層を通る電気の流れをもたらす電圧源と接触させて設けることができる。活性帯電の実施例は、インキュレット（Ｉｎｃｕｌｅｔ）に付与された米国特許第５，４０５，４３４号に開示されている。
【００２８】
有効な処理の別のタイプは、フィルター層の撥油及び撥水能力を改善することができると共に、油性エーロゾルを濾過する能力を増強することができる、材料の添加または材料の被覆の形でのフルオロケミカル添加剤の使用である。かかる添加剤の実施例は、ジョーンズらに付与された米国特許第５，４７２，４８１号、クレーターらに付与された米国特許第５，０９９，０２６号、クレーターらに付与された米国特許第５，０２５，０５２号に見いだされる。
【００２９】
本発明で用いた構造化フィルム層を形成するのに有用なポリマーには、ポリエチレン及びポリエチレンのコポリマー、ポリプロピレン及びポリプロピレンのコポリマー、二フッ化ポリビニリデン（ＰＶＤＦ）、及びポリテトラフルオロエチレン（ＰＴＦＥ）などのポリオレフィンがあるがそれらに制限されない。他のポリマー材料には、アセテート、セルロースエーテル、ポリビニルアルコール、多糖、ポリエステル、ポリアミド、ポリ（ビニルクロリド）、ポリウレタン、ポリ尿素、ポリカーボネート、及びポリスチレンなどがある。構造化フィルム層は、アクリレートまたはエポキシなどの硬化性樹脂材料から流延されるか、熱、紫外線、または電子ビーム放射線に暴露することによって化学的に促進されたフリーラジカル経路によって硬化されてもよい。好ましくは、構造化フィルム層は、帯電されうるポリマー材料すなわち誘電体ポリマー、及びポリオレフィンまたはポリスチレンなどのブレンドから形成される。
【００３０】
ポリマーブレンドなどのポリマー材料は、可塑化活性剤または抗微生物剤の溶融ブレンディングによって改質されてもよい。濾過層の表面改質は、蒸着または電離放射線を用いて官能部分を共有結合によってグラフトすることにより達成され得る。例えば、電離放射線によってモノマーをポリプロピレンにグラフト重合するための方法及び技術は、米国特許第４，９５０，５４９号及び５，０７８，９２５号に開示される。ポリマーはまた、ポリマー構造化層にいろいろな性質を与える添加剤を含有してもよい。
【００３１】
輪郭付けフィルム層及びキャップフィルム層は、一方の面または両面に画定された構造化表面を有してもよい。好ましい実施態様の輪郭付けフィルム及び／またはキャップフィルム層上に用いられた高アスペクト比の構造体は概して、高さの、最小直径または幅に対する比が０．１より大きく、好ましくは０．５より大きく理論的には最大無限大までである構造体であり、そこにおいて前記構造体は、少なくとも約２０ミクロン、好ましくは少なくとも５０ミクロンの高さを有する。高アスペクト比の構造体の高さが２０００ミクロンより大きい場合、フィルムは取り扱いが難しくなることがあり、構造体の高さが１０００ミクロンより小さいことが好ましい。構造体の高さは何れの場合でも、流路の高さの、少なくとも約５０パーセント以下、好ましくは２０パーセント以下である。図１〜図４及び図１１に示すように、フィルム層１の上の構造体は、直立ステムまたは突起、例えば、角錐、キューブコーナー、Ｊフック、マッシュルームヘッドなどの他、連続的または間欠的な隆起部、例えば、介在路５を有する、矩形３またはｖ形隆起部２、またはそれらの組合せ、の外形であってもよい。マッシュルームヘッド突起４６は、図１１の、フィルムバッキング４０上に示される。これらの突起は規則的、不規則、または間欠的であるか、または隆起部などの他の構造体と組み合わせられてもよい。隆起タイプの構造体は、規則的、不規則、間欠的、互いに平行に延在するか、または交差角または非交差角になっていてもよく、嵌め合わせ隆起部４または突起など、隆起部間の他の構造体と組み合わせられてもよい。概して、高アスペクト比の構造体は、フィルム１の全てまたは一領域の上に延在することができる。フィルムの一領域に存在しているとき、前記構造体は概して、相応する平面フィルムより少なくとも５０パーセント大きい、好ましくは少なくとも１００パーセント大きい、概して最大１０００パーセント大きい表面積を提供する。好ましい実施態様において、高アスペクト比の構造体は、図５及び図６に示したように輪郭付けフィルム層の輪郭に斜めに、好ましくは直交に（９０度）輪郭付けフィルム層の相当な部分にわたって延在する連続的または間欠的な隆起部である。これは、流路アセンブリ（図５）及び濾過媒体アレイ（図６）の輪郭付けフィルム層の機械的安定度を補強する。隆起部は概して、輪郭に対して約５〜１７５度、好ましくは、４５〜１３５度の角度であってもよく、概して隆起部は、輪郭付けフィルムの有意の曲線状の領域の上に延在する必要があるにすぎない。
【００３２】
構造化表面は、両方ともマランティック（Ｍａｒａｎｔｉｃ）らに付与された米国特許第５，０６９，４０４号及び５，１３３，５１６号、ベンソン（Ｂｅｎｓｏｎ）らに付与された米国特許第５，６９１，８４６号、ジョンストン（Ｊｏｈｎｓｔｏｎ）らに付与された米国特許第５，５１４，１２０号、ノレーン（Ｎｏｒｅｅｎ）らに付与された米国特許第５，１５８，０３０号、ルー（Ｌｕ）らに付与された米国特許第５，１７５，０３０号、バーバー（Ｂａｒｂｅｒ）に付与された米国特許第４，６６８，５５８号、フィッシャー（Ｆｉｓｈｅｒ）に付与された米国特許第４，７７５，３１０号、エルブ（Ｅｒｂ）に付与された米国特許第３，５９４，８６３号、またはメルバイ（Ｍｅｌｂｙｅ）らに付与された米国特許第５，０７７，８７０号に開示された方法など、構造化フィルムの何れの周知の方法によって作製されてもよい。これらの方法は全て、それらを完全に引用したものとする。
【００３３】
輪郭付けフィルム層は好ましくは、少なくとも一方の面の少なくとも５０パーセント、好ましくは少なくとも９０パーセントにわたって高アスペクト比の構造体を提供される。キャップフィルム層または他の機能性フィルム層もまた、これらの高アスペクト比の構造化フィルムから形成されてもよい。概して全流路は、その表面積の１０〜１００パーセント、好ましくは４０〜１００パーセントを形成する構造化表面を有するのがよい。
【００３４】
本発明の流路微粒子濾過媒体は、層を形成する所望の材料から出発する。要求された厚さを有するこれらの材料の適したシートが所望の高アスペクト比の表面と共に形成され、これらのフィルム層の少なくとも１つが輪郭付けされ、この輪郭付けフィルムは、付加的なキャップ層、輪郭付け層などに接合されることによって安定化され、流路を形成する。流路微粒子濾過媒体を形成する流路層、例えば、輪郭付けフィルム層及びキャップ層は、互いに接着され、機械的に保持されるかないしは他の方法で安定流路微粒子濾過媒体中に維持される。輪郭付けフィルム及びキャップ層は、米国特許第５，２５６，２３１号（フィルム層を波形層に押出接着する）または米国特許第５，２５６，２３１号（ピークを下にある層に接着剤または超音波により接着することによる）に開示されているように、入口及び／または出口開口を形成する外縁を溶融接着することによって、互いに接着されてもよい。図５に示すように、輪郭付け構造化フィルム１０の一方の面１３の上のピーク１２において平面構造化キャップフィルム層１１に接合される。次に、これらの流路層２０を積み重ねるかないしは他の方法で層状にし、任意に付加的な層１５（図５Ａ）と共に、予め決めたパターンまたは関係で方向付けし、図６に示すように、流路微粒子濾過媒体３０内に流路層２０の適した容積を形成する。次に、流路層２０の得られた容積を、スライスすることによって、ないしは他の方法で、所望の厚さ及び外形の完成流路微粒子濾過媒体に変換した。上に記載したように、いずれかの所望の処理剤を、製造プロセスのいずれかの適切な段階で適用してもよい。
【００３５】
流路微粒子濾過媒体３０は好ましくは、ホットワイヤーでアレイをスライスすることによって、その最終形状に形成される。ホットワイヤーが、最終フィルター形状が切られている時に各層を互いに融着する。層のこの融着は、最終フィルターの最外側面に存在する。それ故に流路微粒子濾過媒体３０の隣接した層の少なくともいくつかは、ホットワイヤー切断する前に互いに接合される必要がない。ホットワイヤーカッター速度を調節して、各層をほとんど溶融または融着することができる。例えば、ホットワイヤー速度を変えて、より高いかまたはより低い融着領域をつくることができる。ホットワイヤーは、矩形、曲線状、楕円形など、無制限の数の可能性がある外形のフィルターをつくるように直線または曲線状であってもよい。同様に、ホットワイヤーを用いて、フィルターを切断または分離することなく、流路微粒子濾過媒体の各層を融着することができる。例えば、ホットワイヤーが流路微粒子濾過媒体にわたって切り進み、ホットワイヤーのどちらかの面の上の加工品を一緒に維持したまま、層を互いに融着するすることができる。前記加工品は、冷却する時に互いに再融着し、安定した流路微粒子濾過媒体をつくる。
【００３６】
本発明の好ましい実施態様は、２００ミクロンより小さい、好ましくは１００ミクロンより小さく約５ミクロンまでの厚さ９を有する薄い可撓性ポリマーフィルムを使用する。より厚いフィルムが可能であるが、概して、濾過性能または機械的安定度に何れの利点を付加することなく圧力降下を増大させる。他の層の厚さは同じく、好ましくは２００ミクロンより小さく、最も好ましくは１００ミクロンより小さい。流路微粒子濾過媒体を形成する層の厚さは概して、漸増的に入口または出口開口での流路微粒子濾過媒体の断面積の５０パーセント未満が、好ましくは１０パーセント未満が、層材料によって形成されるような厚さである。断面積の残余の部分は、入口開口または出口開口を形成する。輪郭付けフィルムのピークまたは隆起部は概して、約１ｍｍの最小高さ、好ましくは少なくとも１．２ｍｍ、最も好ましくは少なくとも１．５ｍｍの最小高さを有する。ピークまたは隆起部が約１０ｍｍより大きい場合、構造体は不安定になり、効率は、例えば、１００ｃｍ以上の、非常に長い流路微粒子濾過媒体を除いて非常に低く、ピークまたは隆起部が６ｍｍ以下であるのが好ましい。流路は概して、それらの長さに沿う平均の断面積が少なくとも約１ｍｍ２、好ましくは少なくとも２ｍｍ２であり、そこにおいて、最小断面積が少なくとも０．２ｍｍ２、好ましくは少なくとも０．５ｍｍ２を有する。最大断面積は、必要とされた相対濾過効率によって決定され、概して約１ｃｍ２以下、好ましくは約０．５ｍｍ２以下である。
【００３７】
流路の外形は、輪郭付けフィルム層及び上に重なったキャップ層または隣接した結合輪郭付けフィルム層の輪郭によって画定される。概して流路は、外形が鐘形、三角形、矩形、または凹凸のある形など、何れの適した外形であってもよい。単一流路層の流路は好ましくは、輪郭付けフィルム層にわたって略平行且つ連続的である。しかしながら、隣接した流路層上のこのタイプの流路が互いに対して斜めであってもよい。同様に、特定の流路層のこれらの流路は、流路微粒子濾過媒体の入口開口面または出口開口面に対して斜めに延在することができる。
【００３８】
流路微粒子濾過媒体は好ましくは、アレイの第１の面から第２の面まで厚さ８〜３５ｍｍである。厚さが８ｍｍより小さいとき、自動車の既存の保安規程を満たさない場合があることがわかった。寸法が３５ｍｍを超えるとき、コンビネーションフィルターは、大きすぎ、自動車においてそのために提供されたハウジングに簡単に適合することができない場合がある。
【００３９】
流路微粒子濾過媒体及びガス吸収濾過媒体は、従来の方法のいずれかでコンビネーションフィルターに形成されてもよい。例えば、ガス吸収濾過媒体が、ひだ付けガス吸収濾過媒体のひだ先端を流路微粒子濾過媒体にグルーで接着することによって、流路濾過媒体にグルー接着されてもよい。しかしながら好ましくは、流路微粒子濾過媒体及びガス吸収濾過媒体は、コンビネーションフィルターの２つの反対側の端部に沿う一対のストリップによって一体に保持される。かかるストリップを、流路微粒子濾過媒体及びガス吸収濾過媒体の端部にグルーで接着し、それによってコンビネーションフィルター内に両方を一体に保持することができる。かかるストリップは、例えばプラスチックなどの何れの材料から作製されてもよく、それらは、剛性、並びに可撓性または圧縮可能であってもよい。特定の実施態様によって、例えば発泡体または不織布のストリップなどのストリップは、可撓性且つ圧縮可能であってもよい。かかるストリップの使用は、コンビネーションフィルターが取付けられるハウジングに対してシールとしてもそれが機能することができるという利点を有する。
【００４０】
特に好ましい実施態様によって、流路濾過媒体及びガス吸収濾過媒体は、コンビネーションフィルターの周縁の周りにフレームを提供することによって一体に保持される。かかるフレームは好ましくは、流路濾過媒体及びガス吸収濾過媒体の端部にグルーで接着される。フレームは剛性であってもよく、プラスチックまたは何れの他の適した材料から作製されてもよい。好ましくは、フレームは、フレーム並びにシールとして機能することができる可撓性且つ圧縮可能な材料からなる。かかる材料には、発泡体及び不織材料などがある。流路微粒子濾過媒体の剛性及び安定性のために、フレームは、剛性である必要がなく、発泡体などの相当に可撓性の材料でもフレームとして用いられてもよい。
【００４１】
図１２は、コンビネーションフィルターの第１の実施態様を示す。このコンビネーションフィルター２００は、発泡体から作られると共に流路微粒子濾過媒体２０２及びガス吸収濾過媒体２０３の横方向側面にグルーで接着されるフレーム部分２０１から好ましくは構成されるフレームを備える。しかしながら、フレームは、フィルター保持フレームとして適した何れの材料から作製されてもよい。図１２から理解できるように、ガス吸収濾過媒体２０３は、その幅及び長さ寸法の全体にわたって流動方向に一定の厚さの層を有するパッド２０４を含む。パッド２０４は、パッド２０４が多孔層を形成するように、適したバインダーによって互いに付着されたガス吸収粒子２０５を含む。スクリム２０６の層が、流路微粒子濾過媒体２０２の反対方向に面しているパッド２０４の面に配置される。
【００４２】
図１２に示すように、流路微粒子濾過媒体２０２は、交互に配置された輪郭付けフィルム層２０７及び略平坦な層２０８の積層体からなる。これらの層２０７及び２０８が、静電帯電される。その面の少なくとも一方の上の少なくとも１つの層が、構造化される。輪郭付けフィルム層２０７及びストレートフィルム層２０８が、流路微粒子濾過媒体２０２の１つの面２１０からその反対側の面２１１まで延在する流路２０９を画定する。使用時に、面２１０がコンビネーションフィルター２００の入口を画定し、スクリム２０６層が出口を画定し、流路微粒子濾過媒体２０２の面２１１が、パッド２０４の面２１２に対向及び接触し、その面２１２がガス吸収濾過媒体２０３のスクリム２０６層の反対側にある。従って、流動方向２１３に流れる時に未濾過の流体が面２０６に入り、最初に流路微粒子濾過媒体２０２を通って移動し、次いで、ガス吸収濾過媒体２０３のパッド２０４を通って流れる。パッド２０４は、流動方向２１３にパッドの層を通って延在する孔または路（図示しない）を含んでもよい。１ｃｍ２当たりの孔または路の数は約５０〜２００、特に１００であり、孔または路の直径は０．５〜２ｍｍであり、特に１ｍｍである。
【００４３】
図１３は、図１２のコンビネーションフィルター２００に似ているコンビネーションフィルター３００の代替物を示し、ガス吸収濾過媒体３０３のパッド３０４の材料によりそのコンビネーションフィルターとは異なる。図１３において、図１２の場合と同じ参照符号が同じ部分に用いられるが、１００だけ数が大きい。
【００４４】
図１２と対照的に、図１３のコンビネーションフィルター３００のパッド３０４は、例えば接着剤またはバインダーによって繊維に接着されたガス吸収材料（図示しない）の充填された、交絡された繊維３０５の不織ウェブを含む。
【００４５】
しかしながら、以下の実施例は、本発明をそれらに限定する意図はなく、本発明を具体的に更に説明しようとするものである。
【実施例】
【００４６】
本発明は、以下の実施例及び試験結果によって更に説明される。
【００４７】
実施例１
コンビネーションフィルターの流路微粒子濾過媒体を、以下の方法を用いて製造した。微小溝を掘った表面を有するキャスチングロール上に樹脂を押出すことによって、標準押出し技術を用いてポリプロピレン樹脂を構造化フィルムに形成した。得られたキャストフィルムは、第１の平滑な主面と、キャスチングロールから縦に配置された連続した形を有する第２の構造化主面と、を有した。フィルム上の形は、均一に隔置された第１の一次構造体及び交錯された二次構造体からなった。一次構造体は１５０ミクロン隔置され、高さ約７５ミクロン及び基部において幅約８０ミクロン、約５°の側壁ドラフトを有する、略矩形の断面（約１の高さ／幅の比）を有した。高さ２５ミクロン及び基部において幅２６ミクロンである略矩形の断面（約１の高さ／幅の比）を有する３つの二次構造体が、２６ミクロンの間隔で一次構造体間に均一に隔置された。これらの形がそこから延在する基礎フィルム層は、厚さ５０ミクロンであった。
【００４８】
構造化フィルムの第１層を、輪郭付け外形として波形にし、第２の構造化フィルムにその弧状ピークにおいて結合し、流路積層アセンブリを形成した。前記方法は概して、第１の構造化フィルムを輪郭付けシートに形成し、前記フィルムを、それが、隔置された略平行なアンカー部分から同じ方向に突き出る弧状部分を有するように形成することと、輪郭付けフィルムの隔置された略平行なアンカー部分を第２の構造化フィルム支持層に接着し、輪郭付けフィルムの弧状部分が前記支持層から突き出ることと、を含む。この方法は、それぞれ軸を有し、その周縁の周りに且つそれを画定する複数の、周方向に隔置された略軸方向に延在する隆起部を有する第１及び第２の加熱波形部材またはローラーを提供することによって行われ、前記隆起部が、外面を有し、かみ合うように他の波形部材の隆起部の部分を受容するようになっている隆起部間の間隔を画定する。第１の構造化フィルムを、かみ合い隆起部の間に供給し、波形部材を反対方向に回転させる。
【００４９】
このように配置された波形装置によって、５．３ｒｐｍのロール速度で波形部材のかみ合い歯中に通される時に構造化フィルムは、上方波部材の歯中に圧縮され、間に維持された。第１のフィルムを上方波部材の歯中に位置を合わせ、第２の構造化フィルムをロールの周縁の上に置き、上方波部材の歯中に維持された層に超音波溶接した。溶接は、超音波ホーンを支持させるアンビルとして歯表面を用いることによって、波部材の歯の上面において第１及び第２のフィルムの間で行われた。このように形成された波形流路は、高さ１．８ｍｍ、基部の幅２．５ｍｍであった。
【００５０】
流路層アセンブリは、米国特許３，９９８，９１６号（ファン・ターンアウト（ｖａｎ  Ｔｕｒｎｈｏｕｔ））に概して記載された方法によってグリッドチャージャの高電圧場に暴露することによってエレクトレット帯電される。微粒子濾過媒体を帯電流路層アセンブリから形成するために、層を次々と上に積層し、流路壁が流路微粒子濾過媒体の入口開口相（９０の°入射角）によって画定された平面と９０°の角度を形成するように平行な配列に全ての流路層の流路を維持した。濾過媒体アレイ積層体を安定した濾過媒体アレイ構造体に変換するために、積層体をホットワイヤー切断して深さ１０ｍｍのフィルターを製造した。ホットワイヤーによって引き起こされた溶融の量及び溶融樹脂の可塑化度を、濾過媒体アレイの入口または出口開口を遮断しないように注意深く制御した。所望のフィルター深さを製造することに加えて、ホットワイヤー切断方法はまた、流路層集成材の前及び後相を互いに融着し、安定化濾過媒体アレイを形成することによって、頑丈な耐圧潰性構造体に最終アセンブリを安定化した。コンビネーションフィルターシステムのために２５５×１９０ｍｍの外部寸法を有するアレイを作った。
【００５１】
コンビネーションフィルターの第２の成分、ガス吸収濾過媒体を、２５５×１９０ｍｍの幅及び長さ寸法及び１２ｍｍの厚さの不織層として提供した。前記層は、交絡繊維に付着した活性炭の充填された交絡繊維からなった。ガス吸収濾過媒体層のパラメータは次の通りであった。
重量［ｇ／ｍ２］：２０９０  ±１２％
厚さ［ｍｍ］：１２
繊維：
重量［ｇ／ｍ２］：４２０  ±１０％
繊維の占有率
質量［％］：２０
繊維の材料：ポリアミド６．６
接着剤：ミネソタマイニングアンドマニュファクチュアリングカンパニーの感圧接着剤ＲＤ−９１４
重量［ｇ／ｍ２］：３９０  ±２０％
接着剤の占有率
質量［％］：１９
活性炭：１インチ当たり２５×４５メッシュ、ＧＧ、四塩化炭素容量（ＣＴＣ）８０
重量［ｇ／ｍ２］：１２８０  ±１０％
活性炭の占有率
質量［％］：６１
【００５２】
１０ｍｍの厚さを有する流路微粒子濾過媒体を、２２ｍｍの全厚さの構成体が得られるように、１２ｍｍの厚さを有するガス吸収濾過媒体の層上に置いた。次に、この構成体をフレーム中に置いた。このフレームのために、２２ｍｍの高さ及び６ｍｍの厚さを有する独立気泡ポリウレタン発泡体を用いた。発泡体の一方の面に、後に除去されるライナーを有する両面接着テープを適用した。次に、接着材料層を有する発泡体を、フレームが作られるように、流路微粒子濾過媒体及びガス吸収濾過媒体の構成体上に適用した。フレームを、４面の各々について４つの異なった部品から形成したが、しかしながら、代わりに同様に全外周の長さを有する発泡体の単一ストリップもまた、用いることができる。発泡体の適用によって及び流路微粒子濾過媒体の剛性のために、安定した構成体が、２つの濾過媒体が直接に互いに付着されることなく、得られた。同時にこのフレームはまた、全コンビネーションフィルターのシール機能を引き継ぐことができる。
【００５３】
実施例２
このコンビネーションフィルターについて同じ流路微粒子濾過媒体を、実施例１と同様に及び上に明記したように用いた。
【００５４】
ガス吸収濾過媒体については、凝集塊を調製し、１１０グラムの処理活性炭粒体、１２×２０メッシュ（日本、岡山のクラレから入手できる、ココヤシによって得られたＧＧ活性炭）を、４５分間、１６５℃で加熱した。粒体をＫ２ＣＯ３水溶液で処理し、酸ガスの吸収を改善した。次に、これらの加熱粒体を、機械ミキサ内で２４時間、５０−２２５ミクロンの範囲の粒度のポリウレタン（ニューハンプシャー州、シーブルックのモートン・シオコル（ＭＯＲＴＯＮ−ＴＨＩＯＫＯＬ，Ｓｅａｂｒｏｏｋｅ（Ｎｅｗ  Ｈａｍｐｓｈｉｒｅ））によって販売されているモートンＰＳ４５５−１００）２０グラムと乾燥混合した。バインダー粒子と付着した得られた炭素粒体凝集塊を、７〜１２のメッシュサイズを有する一連のシーブによってふるい分けする。次に、ふるい分けした凝集塊を、寸法２５５×１９０ｍｍの型内で緩く層状にし、圧縮せずに４０分間、１６５℃で加熱した。これは、１２ｍｍの厚さ及び１ｃｍ３当たり０．２５グラムの平均密度をもたらす。調製方法の更に詳細な内容を、ＥＰ−Ｂ−０  ６５２８０３号から得ることができる。
【００５５】
実施例３
このコンビネーションフィルターについては、実施例２の同じ流路微粒子濾過媒体及びガス吸収濾過媒体を用いたが、ただし、流動方向に延在する路を有する凝集炭素粒子の多孔層を提供した。１ｍｍの直径を有する４００の路を、層の幅及び長さ寸法にわたって均一に分散させた。
【００５６】
比較例
比較例は、流路微粒子濾過媒体の代わりに従来のエレクトレット濾過層を用いるひだ付け構造物であった。４層積層体を作り、次にひだを付けた。微粒子フィルターとして以下を用いた。多様に熱接着され不規則に配置されている繊維から周知の方法で製造された不織スパンボンド材料を含む、実施例１に用いたスクリム層に似たスクリム層を用いた。この不織スパンボンド材料の基本重量は１０ｇ／ｍ２であった。スパンボンドウェブを、断面の１０×４０ミクロンの代表的な寸法を有する静電帯電誘電フィブリル化またはスプリット繊維からなるエレクトレットフィルター材の不織材料と組み合わせた。この不織材料の基本重量は、約４０ｇ／ｍ２であった。このエレクトレット濾過層のための材料として、ミネソタマイニングアンドマニュファクチャリングカンパニーによって販売されている「３Ｍ  フィルトレート」（３Ｍ  ＦｉｌｔｒｅｔｅＴＭ）という商品名の製品を用いることができる。
【００５７】
２つの他の層は、実施例１の２つの層、すなわち、ポリウレタンの部類の接着剤を用いて同様にしてスクリム層を上に結合した２ｍｍの厚さを有する上に記載した吸収剤粒子層、とまったく同じであった。エレクトレット濾過層が、接着剤を用いることなく吸収剤粒子層と直接に接触させられるように、２つの構成体、すなわち、一方の面に付加的なスクリム層を有するエレクトレット濾過層と他方の面にそのスクリム層を有する吸収剤粒子層とを、次いで、一緒に積層した。従って、２つのスクリム層は、全構造体の２つの外面にあった。
【００５８】
次に、この構成体に、上に記載したのと本質的に同様にひだを付け、２８ｍｍのひだの高さ及び２５５×１９０ｍｍの全寸法をつくり、合計２０のひだをもたらし、活性材料の全面積が、０．２２ｍ２である実施例１の全面積と同じような０．２１ｍ２であった。次に、ひだ付け構成体を、好ましくは射出成形方法によってフレーム中に置いた。
【００５９】
上に記載したサンプルフィルターによって、以下の比較用の測定を行った。
【００６０】
効率を、試験基準ＤＩＮ  ７１  ４６０、第１部によって測定した。効率の測定を、次のように実施する。ＤＩＮ  ＩＳＯ  ５０１１による「粗い」試験粉塵を、ＤＩＮ  ７１  ４６０の４．４項によって導入する。この粉塵を、試験されるフィルターを通して入る前後に粒子計数装置で測定する。粒子計数装置は、少なくとも０．５〜１５ミクロンの範囲の異なった粒度の粒子を測定する能力を有する。そして、この粒子の範囲内の比は、パーセント単位の効率である。ＤＩＮ  ７１  ４６０、１〜４．４．２項による全ての規定を、考慮に入れた。試験されるフィルターが異なった実施例について上に記載した寸法及び構成において同じであることは特に重要である。更に、捕捉された粉塵を、比較例と比べて実施例１について測定した。この場合においても、試験を試験基準  ＤＩＮ  ７１  ４６０、第１部に従って行った。測定を次のように行った。捕捉された粉塵の測定のために適切であるＤＩＮ  ７１  ４６０、第１部の全ての規定、特に６．３項を考慮に入れた。圧力降下がそれぞれ２５、５０、７５及び１００Ｐａの所定の率で増大させられるまで、測定を初めから実施した。フィルターを、試験の前後に秤量した。秤量についても、ＤＩＮ  ＩＳＯ  ５０１１が適用されなけらばならない。
【００６１】
ガス効率を、試験基準ＤＩＮ７１  ４６０、第２部によって測定した。試験されるフィルターを、付録Ａ、図Ａ．１によって試験装置に挿入する。この場合、試験材料Ｎ−ブタン、ＳＯ２またはトルエンのどちらかを、気体の形で系に導入する。温度を測定し、フィルターを通過させる前後に、試験材料の濃度を測定する。同時に圧力降下を測定する。フィルターに入れる前の試験材料の濃度はＣ１であり、フィルターを通過した後の相応する濃度はＣ２である。これは時間の関数であり、試験材料をフィルター中に送る（Ｃ２（ｔ））が、試験材料をフィルターに通す前の濃度は時間によって一定である。次に、効率を、
Ｅ（ｔ）＝（１−Ｃ２（ｔ）：Ｃ１）＊１００％
によって求める。
【００６２】
フィルターが典型的に試験材料を負荷されるとき、効率が時間と共に下がる。実際的な理由から、それは試験が始まってフィルターが試験材料を吸収し始めた直後の異なったガス効率（これは０分後のガス効率を意味する）及び５分後のガス効率を示すのに十分であることがわかった。更に２２５ｍ３／時間であった流量を考慮に入れられなければならない。
【００６３】
これらの試験を、再現性を確実にするために多数の試料で行ない、主な結果を以下の表から見ることができる。この表は、実施例１、２、３及び比較例の間の比較を提供する。表から、コンビネーションフィルターが負荷される粉塵の量による圧力降下の増大が比較例の場合よりも実施例１、２、及び３の場合にずっと低いことを理解することができる。実施例１、２、及び３のコンビネーションフィルターの集塵能力は、比較例のコンビネーションフィルターよりも改善されるが、同様に耐用年数が改善され、それは、比較例の場合よりも実施例１〜３によるコンビネーションフィルターについては実質的に長いことを意味する。
【００６４】
実施例１〜３のコンビネーションフィルターの流路微粒子濾過媒体のすぐれた粒子濾過性能は、ガス吸収濾過媒体の存在下で維持され、すなわち、ガス吸収濾過媒体層によって影響を与えられない。ガス吸収濾過媒体の性能を、試験ガスのトルエンのガス効率に基づいたガス吸収性能を例として示す、表の下の部分から知ることができる。
【００６５】
【表１】
2004527369.tif 000003
【図面の簡単な説明】
【００６６】
【図１】流路微粒子濾過媒体を形成するのに有用な第１の構造化フィルムの側面図である。
【図２】流路微粒子濾過媒体を形成するのに有用な第２の構造化フィルムの側面図である。
【図３】流路微粒子濾過媒体を形成するのに有用な第３の構造化フィルムの側面図である。
【図４】流路微粒子濾過媒体を形成するのに有用な第４の構造化フィルムの側面図である。
【図５】輪郭付けフィルム及び平坦なキャップフィルム層のアセンブリの斜視図である。
【図５Ａ】付加的な機能層を有する輪郭付けフィルム及び平坦なキャップフィルム層のアセンブリの斜視図である。
【図６】図５のアセンブリから形成された流路微粒子濾過媒体の第１の実施態様の斜視図である。
【図７】流路微粒子濾過媒体の第２の実施態様の斜視図である。
【図８】ストランドの安定化層を有する輪郭付けフィルム層の斜視図である。
【図９】流路アセンブリを形成する平坦なフィルムキャップ層を有する輪郭付けフィルム層の斜視図である。
【図１０】流路濾過媒体の第３の実施態様の側面図である。
【図１１】流路微粒子濾過媒体を形成するのに有用な第４の構造化フィルムの斜視図である。
【図１２】第１の実施態様によるコンビネーションフィルターの概略図である。
【図１３】第２の実施態様によるコンビネーションフィルターの概略図である。
【国際公開パンフレット】
2004527369.tif 000004
2004527369.tif 000005
2004527369.tif 000006
2004527369.tif 000007
2004527369.tif 000008
2004527369.tif 000009
2004527369.tif 000010
2004527369.tif 000011
2004527369.tif 000012
2004527369.tif 000013
2004527369.tif 000014
2004527369.tif 000015
2004527369.tif 000016
2004527369.tif 000017
2004527369.tif 000018
2004527369.tif 000019
2004527369.tif 000020
2004527369.tif 000021
2004527369.tif 000022
2004527369.tif 000023
2004527369.tif 000024
2004527369.tif 000025
2004527369.tif 000026
2004527369.tif 000027
2004527369.tif 000028
2004527369.tif 000029
2004527369.tif 000030
2004527369.tif 000031
2004527369.tif 000032
2004527369.tif 000033
2004527369.tif 000034
2004527369.tif 000035
2004527369.tif 000036
2004527369.tif 000037
2004527369.tif 000038
2004527369.tif 000039
2004527369.tif 000040
2004527369.tif 000041
2004527369.tif 000042
【国際調査報告】
2004527369.tif 000043
2004527369.tif 000044
2004527369.tif 000045